СПОСОБ ПОЛУЧЕНИЯ ЦИРКОНИЯ ЭЛЕКТРОЛИЗОМ РАСПЛАВЛЕННОГО ЭЛЕКТРОЛИТА (ВАРИАНТЫ)

1. Способ получения циркония электролизом расплавленного электролита с использованием в качестве исходных солей фторцирконата калия, хлорида калия и тетрафторида циркония, заключающийся в том, что осуществляют контроль количества электричества, контроль температуры электролита, поддержание состава электролита путем взятия проб электролита для определения его состава по концентрациям циркония и хлора, при этом определение расчетной массы загрузки фторцирконата калия и хлорида калия ведут по формулам:
2
6
где  - расчетные массы загрузки солей KZrF, КСl, кг;
4
- масса загружаемого ZrF, кг;
1
2
k, k - эмпирические коэффициенты:
n
W - количество электричества, кАч;
- заданные значения концентраций Zr и Сl в электролите, мас. %;
э
Р - масса жидкой фазы электролита, кг;
- текущие значения концентраций Zr и Сl в электролите, мас. %, рассчитывают по формулам:
где  - значения концентраций Zr и Cl в электролите по химическому анализу, маc. %;
- фактические массы фторцирконата калия, хлорида калия и тетрафторида циркония, отдозированных в расплав после взятия пробы электролита на его состав, кг;
n-1
W - фактическое количество электричества, потраченное после взятия пробы электролита для определения его состава, кАч;
сэ
Р - масса слитого электролита, кг,
э
зад
причем определяют массу отдозированных солей в конце текущего периода, а контроль и поддержание температуры электролита (t) осуществляют путем ее измерения, сравнения ее через равные промежутки времени с заданной температурой электролита (t), рассчитанной по формуле:
где  - заданная температура электролита в n+1 период, °C;
- заданная температура электролита в n период, °C;
п
k - коэффициент пропорциональности, принят равным 0,1-0,7°C/кг;
- фактическая масса солей, загруженная в бункер в n период, кг;
- масса солей, отдозированных в расплав в конце n периода, кг,
э
зад
э
э
зад
и в случае, если t>t, для поддержания t осуществляют дозирование солей в расплав электролита до тех пор, пока температура электролита (t) не станет меньше заданной температуры электролита (t).
2. Способ получения циркония электролизом расплавленного электролита с использованием в качестве исходных солей фторцирконата калия, хлорида калия, хлорида натрия и тетрафторида циркония, заключающийся в том, что осуществляют контроль количества электричества, контроль температуры электролита, поддержание состава электролита путем взятия проб электролита для определения его состава по концентрациям циркония, хлора и натрия, при этом определение расчетной массы загрузки фторцирконата калия, хлорида калия и хлорида натрия ведут по формулам:
2
6
где  - расчетные массы загрузки солей KZrF, КСl, NaCl, кг;
4
- масса загружаемого ZrF, кг;
1
2
3
k, k k, - эмпирические коэффициенты:
n
W - количество электричества, кАч;
- заданные значения концентраций Zr, Cl и Na в электролите, мас. %;
э
Р - масса жидкой фазы электролита, кг;
- текущие значения концентраций Zr, Cl и Na в электролите, мас. %, рассчитывают по формулам:
где  - значения концентраций Zr, Сl и Na в электролите по химическому анализу, мас.%;
- фактические массы фторцирконата калия, хлорида калия, хлорида натрия и тетрафторида циркония, отдозированных в расплав после взятия пробы электролита на его состав, кг;
n-1
W - фактическое количество электричества, потраченное после взятия пробы электролита для определения его состава, кАч;
сэ
Р - масса слитого электролита, кг,
э
зад
причем определяют массу отдозированных солей в конце текущего периода, а контроль и поддержание температуры электролита (t) осуществляют путем ее измерения, сравнения ее через равные промежутки времени с заданной температурой электролита (t), рассчитанной по формуле:
где  - заданная температура электролита в n+1 период, °C;
- заданная температура электролита в n период, °C;
п
k - коэффициент пропорциональности, принят равным 0,1-0,7°C/кг;
- фактическая масса солей, загруженная в бункер в n период, кг;
- масса солей, отдозированных в расплав в конце n периода, кг,
э
зад
э
э
зад
и в случае, если t>t, для поддержания t осуществляют дозирование солей в расплав электролита до тех пор, пока температура электролита (t) не станет меньше заданной температуры электролита (t).
3. Способ получения циркония электролизом расплавленного электролита с использованием в качестве исходных солей фторцирконата калия, хлорида калия, хлорида натрия, хлорида магния и тетрафторида циркония, заключающийся в том, что осуществляют контроль количества электричества, контроль температуры электролита, поддержание состава электролита путем взятия проб электролита для определения его состава по концентрациям циркония, хлора, натрия и магния, при этом определение расчетной массы загрузки фторцирконата калия, хлорида калия, хлорида натрия и хлорида магния ведут по формулам:
2
6
2
где  - расчетные массы загрузки солей KZrF, КCl, NaCl, MgCl, кг;
4
- масса загружаемого ZrF, кг;
1
2
3
4
k, k k, k - эмпирические коэффициенты:
n
W - количество электричества, кАч;
- заданные значения концентраций Zr, Cl, Na, Mg в электролите, мас. %;
э
Р - масса жидкой фазы электролита, кг;
- текущие значения концентраций Zr, Cl, Na и Mg в электролите, мас. %, рассчитывают по формулам:
где  - значения концентраций Zr, Cl, Na и Mg в электролите по химическому анализу, мас. %;
- фактические массы фторцирконата калия, хлорида калия, хлорида натрия, хлорида магния и тетрафторида циркония, отдозированных в расплав после взятия пробы электролита на его состав, кг;
n-1
W - фактическое количество электричества, потраченное после взятия пробы электролита для определения его состава, кАч;
сэ
Р - масса слитого электролита, кг,
э
зад
причем определяют массу отдозированных солей в конце текущего периода, а контроль и поддержание температуры электролита (t) осуществляют путем ее измерения, сравнения ее через равные промежутки времени с заданной температурой электролита (t), рассчитанной по формуле:
где  - заданная температура электролита в n+1 период, °C;
- заданная температура электролита в n период, °C;
п
k - коэффициент пропорциональности, принят равным 0,1-0,7°C/кг;
- фактическая масса солей, загруженная в бункер в n период, кг;
- масса солей, отдозированных в расплав в конце n периода, кг,
э
зад
э
э
зад
и в случае, если t>t для поддержания t осуществляют дозирование солей в расплав электролита до тех пор, пока температура электролита (t) не станет меньше заданной температуры электролита (t).
4. Способ получения циркония электролизом расплавленного электролита с использованием в качестве исходных солей фторцирконата калия, хлорида калия и хлорида натрия, заключающийся в том, что осуществляют контроль количества электричества, контроль температуры электролита, поддержание состава электролита путем взятия проб электролита для определения его состава по концентрациям циркония, хлора и натрия, при этом определение расчетной массы загрузки фторцирконата калия, хлорида калия и хлорида натрия ведут по формулам:
2
6
где  - расчетные массы загрузки солей KZrF, КСl, NaCl, кг;
1
2
3
k, k k, - эмпирические коэффициенты:
n
W - количество электричества, кАч;
- заданные значения концентраций Zr, Cl и Na в электролите, мас. %;
э
Р - масса жидкой фазы электролита, кг;
- текущие значения концентраций Zr, Сl и Na в электролите, мас. %, рассчитывают по формулам:
где  - значения концентраций Zr, Сl и Na в электролите по химическому анализу, мас. %;
- фактические массы фторцирконата калия, хлорида калия и хлорида натрия, отдозированных в расплав после взятия пробы электролита на его состав, кг;
n-1
W - фактическое количество электричества, потраченное после взятия пробы электролита для определения его состава, кАч;
сэ
Р - масса слитого электролита, кг,
э
зад
причем определяют массу отдозированных солей в конце текущего периода, а контроль и поддержание температуры электролита (t) осуществляют путем ее измерения, сравнения ее через равные промежутки времени с заданной температурой электролита (t), рассчитанной по формуле:
где  - заданная температура электролита в n+1 период, °C;
- заданная температура электролита в n период, °C;
n
k - коэффициент пропорциональности, принят равным 0,1-0,7°C/кг;
- фактическая масса солей, загруженная в бункер в n период, кг;
- масса солей, отдозированных в расплав в конце n периода, кг,
э
зад
э
э
зад
и в случае, если t>t для поддержания t осуществляют дозирование солей в расплав электролита до тех пор, пока температура электролита (t) не станет меньше заданной температуры электролита (t).